질소 기류 하 에서 , 시클로헥사논 8 . 8 g 을 3 구 플라스크 에 투입 하 고 80 ℃ 에서 가열 했 다 . 이것 에 모노머 ( I - 1 ) 8 . 5 g ( 50 . 0 mmol ) , 모노머 ( I - 2 ) 4 . 7 g ( 20 . 0 mmol ) , 모노머 ( I - 3 ) 8 . 8 g ( 30 . 0 mmol ) 과 상기 모노머 에 대해 13 몰 % 의 중합 개시제 V - 60 ( Wako Pure Chemical Industries , Ltd . 제품 ) 을 시클로헥사논 79 g 에 용해 시켜 제조 한 용액 을 6 시간 에 걸쳐 적하 했 다 . 적하 종료 후 , 상기 반응 을 80 ℃ 에서 2 시간 더 진행 시켰 다 . 반응 용액 을 방치 하 여 냉각 한 후 메탄올 900 ㎖/ 물 100 ㎖ 의 혼합액 에 20 분 에 걸쳐 적하 하 고 , 석출 된 분말 을 여과 수집 하 고 , 건조 하 여 수지 ( RA - 1 ') 18 g 을 얻 었 다 . 얻 어 진 수지 의 중량 평균 분자량 은 표준 폴리스티렌 환산 으로 6 , 200 이 고 , 분산도 ( Mw / Mn ) 는 1 . 63 이 었 다 .